(57)【要約】【課題】一般の重曹粉粒は比較的水に溶けやすいという性質があるが、本発明は水に難溶性の重曹粉粒及びその処理法を提供する。【解決手段】有機溶剤中に脂肪酸を溶解する第１工程、前記有機溶剤中に重曹粉粒を浸漬しこれを攪拌する第２工程、脂肪酸が付着した重曹粉粒を分離する第３工程、好ましくはかかる工程と共に有機溶剤を回収する工程付加し、分離された前記重曹粉粒を乾燥する第４工程、乾燥させた前記重曹粉粒を粉砕すると共に分級する第５工程、とからなる、表面に脂肪酸がコーティングされた重曹粉粒の製法を提供する。【選択図】なし【特許請求の範囲】
【請求項１】
表面に脂肪酸を付着させたことを特徴とする水に難溶性の重曹粉粒。
【請求項２】
脂肪酸が、バルミチン酸、ステアリン酸、オレイン酸である請求項１記載の水に難溶性の重曹粉粒。
【請求項３】
有機溶剤中に脂肪酸を溶解する第１工程、前記有機溶剤中に重曹粉粒を浸漬しこれを攪拌する第２工程、脂肪酸が付着した重曹粉粒を分離する第３工程、分離された前記重曹粉粒を乾燥する第４工程、乾燥させた前記重曹粉粒を粉砕すると共に分級する第５工程、とからなることを特徴とする、表面に脂肪酸がコーティングされた重曹粉粒の製法。
【請求項４】
第３工程に有機溶剤を回収する工程を付加した請求項３記載の表面に脂肪酸がコーティングされた重曹粉粒の製法。
【請求項５】
有機溶剤がベンゼン、トルエン、アセトンから選ばれた請求項３又は４記載の表面に脂肪酸がコーティングされた重曹粉粒の製法。
【請求項６】
脂肪酸が、バルミチン酸、ステアリン酸、オレイン酸から選ばれた請求項３乃至５いずれか１記載の表面に脂肪酸がコーティングされた重曹粉粒の製法。
【発明の詳細な説明】
【技術分野】
【０００１】  本発明は、重曹粉粒の製法及びその製法にて得られた水に難溶性重曹粉粒に関するものであり、特に重曹粉粒の表面に特定の皮膜を形成してなるものである。
【背景技術】
【０００２】  近年、環境問題が身近な問題となるにつれ、各種の処理対策として重曹粉粒が注目されている。例えば、一般の家庭用品から先端技術の分野に至るまで、重曹粉粒の用途は極めて広い範囲で注目されていることは周知である。【０００３】  重曹粉粒の特徴は種々あるが、マイルドなアルカリ性を示し、ｐＨ変化を抑える緩衝作用を有しており、使用後に下水や河川にそのまま流しても他に影響を与えないという特徴がある。又、重曹粉粒自体も常温・常圧で安定した物質である。【０００４】  特に、環境・衛生・洗浄の面での利用についてその例を述べれば、コンクリート構築物やトンネルの壁面（特許文献１、２）、車両の外装面（特許文献３）、路面の洗浄・ハツリ（特許文献４）、管路内面の洗浄（特許文献５）等に、（水と共に）重曹粉粒を噴射して汚れを落とす方法が提案されている。又、雑草類に対して同様に重曹粉粒を吹き付け或いは散布し、雑草類を枯らし、或いは矮小化を目的とする提案（特許文献６）がなされている。【０００５】  これらの使用例にあっては、重曹粉粒が大量に使用されることとなるが、その無害性の点で特に問題とはならないという大きなメリットがある。【０００６】
【特許文献１】特開２０００−３４３４３４号公報
【０００７】
【特許文献２】特開２００５−３２４１５８号公報
【０００８】
【特許文献３】特開２００６−０６１７９１号公報
【０００９】
【特許文献４】特開２０００−００６０２４号公報
【００１０】
【特許文献５】特開２００３−１８１４０１号公報
【００１１】
【特許文献６】特開２００３−２７７２０９号公報
【００１２】  これらの環境・衛生・洗浄の面での特徴は、無害である重曹粉粒を被洗浄面に噴射し、この重曹粉粒が衝突して付着している油類や埃等を取り除く、いわゆるショットブラスト効果をねらったものである。
【発明の開示】
【発明が解決しようとする課題】
【００１３】  しかしながら、重曹粉粒は比較的水に溶けやすいという性質があり、このため、重曹粉粒が水に解けてしまうと、例えばコンクリート面を洗浄する際にその効果が大きく低減するという課題も持ち合わせている。本発明はかかる課題を解決することを目的としたものであり、水に難溶性の重曹粉粒及びその処理法を提供するものである。
【課題を解決するための手段】
【００１４】  本発明の第１の要旨は、水に難溶性の重曹粉粒を提供するものであり、重曹粉粒の表面に脂肪酸を付着させたことを特徴とするものである。【００１５】  そして、好ましくは脂肪酸は有機脂肪酸であり、中でも好ましくは、バルミチン酸、ステアリン酸、オレイン酸から選択されるものである。【００１６】  本発明の第２の要旨は、上記第１発明の重曹粉粒を得るための製法であり、有機溶剤中に脂肪酸を溶解する第１工程、前記有機溶剤中に重曹粉粒を浸漬しこれを攪拌する第２工程、脂肪酸が付着した重曹粉粒を分離する第３工程、好ましくはかかる工程と共に有機溶剤を回収する工程付加し、分離された前記重曹粉粒を乾燥する第４工程、乾燥させた前記重曹粉粒を粉砕すると共に分級する第５工程、とからなる、表面に脂肪酸がコーティングされた重曹粉粒の製法を提供するものである。【００１７】  そして、用いられる有機溶剤は、好ましくはベンゼン、トルエン、アセトンから選ばれたものであり、更に脂肪酸は、好ましくは有機脂肪酸であり、中でも、バルミチン酸、ステアリン酸、オレイン酸から選択されるものである。
【発明の効果】
【００１８】  第１発明について言えば、重曹粉粒の表面に脂肪酸が強固に付着しているものであり、これによって、各種の処理に共に使用される水に対して難溶性を呈することとなったものである。従って、例えばコンクリート構築物の表面の洗浄にあってもその効果は初期の段階と変わらず、経時的変化はほとんどないという特徴を有するものである。【００１９】  第２発明について言えば、重曹粉粒の表面に脂肪酸を強固に付着させる工業的な製法を提供したものであり、その処理法は簡便ではあるが、得られた重曹粉粒が共に使用される水に対して難溶性を呈するもので、従来から単に重曹粉粒を用いるというだけの効果以上の特異な効果を備えたものとなったものである。
【発明を実施するための最良の形態】
【００２０】  従来から行われている重曹粉粒の工業的な製法としては、湿式と乾式の２方法があるが、一般に大量生産に供される方法は電解法（湿式）であり、電解法で得た苛性ソーダ溶液に炭酸ガスを吹き込んで反応させ、結晶として析出させる方法で得られるものである。そして、重曹粉粒を含む溶液から分離機にて結晶を分離取り出し、乾燥の後、ふるい分け工程を経て各粒度に揃えられて製品とする工程を経ることとなる。【００２１】  しかるに、この方法で得られた重曹粉粒を前記したような各種処理に大量に使用されているが、性状は化学的に安定であり、環境に優しいといっても共に使用される水に解けやすいため、例えば、コンクリート面に水と共に吹き付けて付着物等を落とす際の洗浄効果は、比較的早く効果が失われやすいのが一般的であった。しかしながら、本発明の重曹は長い時間に渡って粒状をなしているため、洗浄効果は極めて顕著なものとなる。【００２２】  以下、本発明を第２発明を中心に説明すると、有機溶剤中に脂肪酸を溶解させ、この中に重曹粉粒を浸漬・攪拌して重曹粉粒の表面に脂肪酸を付着させ、これを取り出してなるものであり、第１発明のごとき特徴ある重曹粉粒が得られることとなったものである。【００２３】  第１工程にて使用される有機溶剤は、好ましくはベンゼン、トルエン、アセトン、各種アルコール類から選ばれたものであり、更に脂肪酸は、好ましくは有機脂肪酸であり、中でも、バルミチン酸、ステアリン酸、オレイン酸から選択されるものである。中でも、アセトンが好んで用いられるが、その理由としては、溶剤として優れ、特に、脂肪酸（更に特定的にはステアリン酸）の溶解性が高い点が挙げられる。かつ、コスト面で優位であり、更には、臭気がそれほどなく、回収性にも優れているからである。【００２４】  有機溶剤に対して脂肪酸は２〜１０重量％、好ましくは１〜６重量％、特に好ましくは３〜５重量％が用いられ、かかる脂肪酸の溶解は常温〜５０℃にて行われる。中でも、脂肪酸として特にステアリン酸が好んで用いられるが、この理由は、自然界で微生物の分解性が早く、廃棄によっても周囲の環境に影響が少ないという特性があるからである。又、ステアリン酸の濃度が濃過ぎるとコーティングされた重曹がベトツク現象があり、更には継粉ができやすくなるからである。【００２５】  第２工程にて用いられる重曹粉粒の粒度は５０〜５００μ、好ましくは１００〜３００μ程度のものである。各種の作業にあって、指先が入らない小さな隙間、頑固な汚れ、錆び等を落とすのに好適だからであり、更に雑草に吹き付けて除草剤として用いる場合、重曹が分解し、炭酸ガスが発生しやすく、防虫剤ともなるからである。【００２６】  第３工程における分離は特に限定する手段はないが、通常は公知の遠心分離手段が採用される。【００２７】  第４工程の乾燥は特に限定する手段はないが、作業性・即乾性の点から真空乾燥手段が好ましい。【００２８】  第５工程の粉砕は重曹粉粒の元の結晶を壊さない程度で粉砕するものであり、具体的には、継粉ができるのでこれを軽く押し解す程度でよい。
【実施例】
【００２９】  この第２発明を更に具体的に言えば、（第１工程）有機溶剤としてアセトン、脂肪酸として３〜５％のステアリン酸を用い、４０〜５０℃にて溶解し、（第２工程）２００μの重曹粉粒を投入して攪拌し、これから各工程をもって第１発明で説明した重曹粉粒が得られた。【００３０】  かかる重曹粉粒の表面にはステアリン酸が付着されており、特徴として水に難溶性の重曹粉粒が得られたものであり、その用途は極めて広いものである。【００３１】  得られた重曹粉粒の性状は、ｐＨ：８．２、硬度２．５（モース硬度）であった。又、難溶性の確認は以下の通りである。得られた重曹粉末を水の中に投入すると、水の表面に浮き、攪拌すると水中に入った重曹は表面張力により水をはじいた状態となっている。即ち、ステアリン酸をコーティングした本発明の重曹は撥水性があり、水に溶解しにくいが、無処理の重曹にあっては、水になじみやすく溶解が進んでしまう。【００３２】  得られた重曹粉粒の性状の特徴は先に記したように水に難溶性であって、本発明の工程で処理した重曹粉粒と処理前の重曹粉粒との水に対する溶け方について言えば、処理前の重曹は水に極めて早く溶けてしまい、例えば、常温の水１００ｃｃに対して重曹５ｇを加えると１０秒以内に全て溶けてしまう。一方、本発明で得られた重曹は、１０分後でもほとんど溶けず、水上に浮いている状態である。
【産業上の利用可能性】
【００３３】  本発明の重曹は上記の性状を有するため、その利用範囲は多岐に渡っており、例えば、建築物や構築物、更には各種車両や道路・トンネル壁及びその付属物の洗浄、敷石、タイル、レンガ、階段、鉄柵の洗浄、これらに付着した苔やかび落としに利用可能であり、その他、屋内外の清掃及び各種機器の清掃等に用いられ、更には、重曹が分解する際の炭酸ガスによる防虫効果も期待でき、その利用範囲は極めて広い。